РАЗРУШАЮЩИЙ АГЕНТ ДЛЯ ВЯЗКОЙ ТЕКУЧЕЙ СРЕДЫ И СПОСОБ ПОЛУЧЕНИЯ УКАЗАННОГО РАЗРУШАЮЩЕГО АГЕНТА

1. Разрушающий агент для вязкой текучей среды, применяемой в способе гидравлического разрыва пласта, содержащий персульфат и соль железа в качестве активатора указанного персульфата, при этом
персульфат и соль железа оба имеют покрытие;
отношение (Y/X) толщины покрывающей пленки соли железа (Y) к толщине покрывающей пленки персульфата (X) составляет от 0,35 до 1,0.
2. Разрушающий агент по п. 1, отличающийся тем, что персульфат представляет собой персульфат аммония, персульфат натрия или персульфат калия.
3. Разрушающий агент по п. 1 или 2, отличающийся тем, что соль железа представляет собой водную соль железа.
4. Разрушающий агент по п. 3, отличающийся тем, что водная соль железа представляет собой сульфат железа(II), сульфат железа(III), сульфат железа(II)-аммония или их гидрат.
5. Способ получения разрушающего агента для вязкой текучей среды, применяемой в способе гидравлического разрыва пласта, включающий стадии:
нанесения покрытия на персульфат с получением персульфата с покрытием;
нанесения покрытия на соль железа с получением соли железа с покрытием;
смешивания персульфата с покрытием и соли железа с покрытием.
6. Способ по п. 5, в котором отношение (Y/X) толщины покрывающей пленки соли железа (Y) к толщине покрывающей пленки персульфата (X) составляет от 0,35 до 1,0.
7. Способ по п. 5 или 6, в котором персульфат представляет собой персульфат аммония, персульфат натрия или персульфат калия.
8. Способ по любому из пп. 5-7, в котором соль железа представляет собой водную соль железа.
9. Способ по п. 8, в котором водная соль железа представляет собой сульфат железа(II), сульфат железа(III), сульфат железа(II)-аммония или их гидрат.
10. Способ разложения вязкой текучей среды, применяемой в способе гидравлического разрыва пласта, включающий стадию добавления к вязкой текучей среде персульфата с покрытием и соли железа с покрытием в качестве активатора указанного персульфата,
при этом отношение (Y/X) толщины покрывающей пленки соли железа (Y) к толщине покрывающей пленки персульфата (X) составляет от 0,35 до 1,0.
11. Вязкая текучая среда, применяемая в способе гидравлического разрыва пласта, содержащая растворитель, гелеобразующий агент и разрушающий агент по любому из пп. 1-4.
12. Применение разрушающего агента для вязкой текучей среды в способе гидравлического разрыва пласта, при котором
указанный разрушающий агент содержит персульфат и соль железа в качестве активатора указанного персульфата;
персульфат и соль железа оба имеют покрытие;
отношение (Y/X) толщины покрывающей пленки соли железа (Y) к толщине покрывающей пленки персульфата (X) составляет от 0,35 до 1,0.